(57)【要約】【課題】  鉛代替材料によって形成される圧電セラミック成形体を良好に焼成することができるセッターを提供すること。【解決手段】  このセッター１０は、圧電セラミック成形体１０を焼成してセラミック基板を形成する際に、圧電セラミック成形体１０を戴置するためのセッターであって、酸化ニオブを主成分とした材料によって形成されている。【選択図】  図１
2006265075.tif 000002
【特許請求の範囲】
【請求項１】
セラミック成形体を焼成してセラミック基板を形成する際に、前記セラミック成形体を戴置するためのセッターであって、
酸化ニオブを主成分とした材料によって形成されていることを特徴とするセッター。
【発明の詳細な説明】
【技術分野】
【０００１】
本発明は、セラミック成形体を焼成してセラミック基板を形成する際に、前記セラミックグリーンを戴置するためのセッターに関する。
【背景技術】
【０００２】
セラミック成形体を焼成してセラミック焼結体を得る際に、焼成用の冶具が用いられている。そのような焼成用の冶具の一例が下記特許文献１に記載されている。
【特許文献１】特開２００４−３３８９７７号公報
【発明の開示】
【発明が解決しようとする課題】
【０００３】
上述したセラミック成形体を形成する材料は、チタン酸鉛や、チタン酸ジルコン酸鉛（以下、ＰＺＴ）を主成分としている場合がある。ところで、セラミック成形体を形成する材料を、鉛成分を含む材料から鉛成分を含まない材料に代替させる要望があり、様々な代替材料の提案がなされている。
【０００４】
このような代替材料によって形成されたセラミック成形体を上記従来の冶具（セッター）に戴置して焼成すると、要求特性を満たす焼結体（セラミック基板）が焼成できないという解決すべき課題がある。
【０００５】
そこで本発明は、鉛代替材料によって形成されるセラミック成形体を良好に焼成することができるセッターを提供することを目的とする。
【課題を解決するための手段】
【０００６】
本発明者らは、上記目的を達成するために様々な角度から鋭意検討を重ねた。そこで、上述した課題の原因は、セラミック成形体とセッターが反応を起こしてしまうことにあるのではないかと着目した。本発明はこの新たな着眼点に基づいてなされたものである。
【０００７】
本発明のセッターは、セラミック成形体を焼成してセラミック基板を形成する際に、セラミック成形体を戴置するためのセッターであって、酸化ニオブを主成分とした材料によって形成されていることを特徴とする。
【０００８】
本発明によれば、酸化ニオブを主成分とした材料によってセッターを形成するので、例えば、セッターに戴置するセラミック成形体が反応性の高い成分（一例として、ＮａやＫといったアルカリ金属）を含んでいたとしても、セッターとセラミック成形体との反応を抑制することができる。
【発明の効果】
【０００９】
本発明によれば、セッターとセラミック成形体との反応を抑制することができるので、鉛代替材料によって形成されるセラミック成形体を良好に焼成することができるセッターを提供することができる。
【発明を実施するための最良の形態】
【００１０】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１１】
本発明の実施形態であるセッターの製造方法について説明する。図１に示すように、本実施形態のセッター１０は、圧電セラミック成形体２０（セラミック成形体）を搭載する搭載面１０１を備えている。まず、セッター１０を構成する主成分である酸化ニオブ（Ｎｂ２Ｏ５）、及び安定化材としてＮａ２ＣＯ３又はＫ２ＣＯ３が０．１〜３重量％、Ａｌ２Ｏ３又はＭｇＣＯ３が０．１〜３重量％となるように各々秤量した後、各成分を混合してセッター材料を調整する。その後、このセッター材料にバインダを加えて顆粒を作製する。
【００１２】
続いて、作製した顆粒を所定の大きさとなるように金型プレス加工を行い、セッター成形体を得る。このセッター成形体に、４００℃、１〜２時間程度の加熱処理を実施して脱バインダを行う。更に、１４００℃にて３時間、大気雰囲気中にて焼成を行った。焼成後のセッター１０は、圧電セラミック成形体２０の搭載面１０１が７０ｍｍ四方となり、厚みが１．５ｍｍとなるようにした。
【実施例】
【００１３】
以下、実施例及び比較例に基づき本発明をさらに具体的に説明するが、本発明は以下の実施例に何ら限定されるものではない。
【００１４】
上述した本実施形態におけるセッター１０を実施例とし、８ｍｏｌ％イットリアで安定化させたジルコニアで作製したセッター（比較例１）、９９．８％純度のアルミナで作製したセッター（比較例２）、９９．８％純度のマグネシアで作製したセッター（比較例３）、をそれぞれ比較例とし、圧電セラミック成形体２０を焼成した。尚、各セッターは、圧電セラミック成形体２０の搭載面が７０ｍｍ四方となり、厚みが１．５ｍｍとなるようにした。
【００１５】
比較に用いる圧電セラミック成形体２０（セラミックグリーン）は次に説明する手順にて作製した。
【００１６】
一般式が、０．９９５（Ｎａ０．６  Ｋ０．４）ＮｂＯ３＋０．００５ＢａＮｂ２Ｏ６＋０．３質量％−ＭｎＯ２  である原料を酸化物又は炭酸塩の形態でボールミルを用いてエタノールを媒体として湿式混合を行った。この湿式混合を行った材料を９００℃で仮焼成した。続いて、仮焼成した材料を再度ボールミルにより湿式粉砕して微粉化することで、圧電セラミック粉体を得た。
【００１７】
続いて、圧電セラミック粉体にポリビニールアルコール系のバインダーを加えて顆粒を作製した。その顆粒を金型プレス成形により圧電セラミック成形体とした。この圧電セラミック成形体は、２０ｍｍ四方で、厚みが１．５ｍｍとなるように成形した。
【００１８】
このように作製した圧電セラミック成形体を、実施例のセッター１０及び各比較例のセッターに図１に示すように載置する。図１に示すように、セッター１０に４個の圧電セラミック成形体２０を載置する。その後、４００℃の温度で１時間安定させて、圧電セラミック成形体２０の脱バインダーを行った。
【００１９】
脱バインダーを行った後、セッター１０（各比較例のセッター）における搭載面１０１の中央及び四隅にスペーサー１５を載置する（図２参照）。スペーサー１５の厚みは、セッター１０（各比較例のセッター）に既に載置されている圧電セラミック成形体２０の厚みよりも厚くなるように形成されている。
【００２０】
従って、スペーサー１５上に更にセッター１０（各比較例のセッター）を載置して側方から見ると、図３に示すように、圧電セラミック成形体２０と載置したセッター１０（各比較例のセッター）との間には隙間が生じている。このように本実施例では、圧電セラミック成形体２０とセッター１０との間に隙間を設けているけれども、スペーサー１５を介さずに圧電セラミック成形体２０に直接セッター１０を載置することも好ましい。
【００２１】
図３の状態とした、セッター１０（各比較例のセッター）及び圧電セラミック成形体２０を、密閉匣鉢内に配置して焼成する。図４は、セッター１０（各比較例のセッター）及び圧電セラミック成形体２０を密閉匣鉢３０内に収めた様子を示す図である。密閉匣鉢３０は、匣鉢３０ａ及び蓋３０ｂで構成されている。セッター１０（各比較例のセッター）及び圧電セラミック成形体２０は、匣鉢３０ａと蓋３０ｂとで形成される密閉空間内に収められて焼成される。圧電セラミック成形体２０を載置している方のセッター１０（各比較例のセッター）は、匣鉢３０ａ内に配置されているスペーサー１６上に載置されている。尚、焼成は、１１００℃の温度で２時間安定させて行った。
【００２２】
実施例のセッター１０及び比較例１〜３それぞれにおけるセッターを用い、上述した手順で圧電セラミック成形体２０の焼成を行った。焼成後、セッター１０（各比較例のセッター）及び圧電セラミック基板（図示しない）のそれぞれについて、目視による観察、蛍光Ｘ線回折装置による解析を行い、セッター１０（各比較例のセッター）と圧電セラミック基板の反応性について調べた。
【００２３】
その結果、比較例１〜３のセッターはいずれも、焼成後の圧電セラミック基板には色むら、反り、うねりといった変形が見られた。また、各セッターには変色及び変形が見られた。更に、蛍光Ｘ線回折装置による解析の結果、各セッター及び圧電セラミック基板それぞれの成分が互いに拡散しており、相互反応を起こしていることが確認できた。
【００２４】
一方、実施例のセッター１０の場合には、焼成後の圧電セラミック基板には色むら、反り、うねりといった変形が見られなかった。また、セッター１０にも変形が見られなかった。更に、蛍光Ｘ線回折装置による解析の結果、セッター１０及び圧電セラミック基板が起こしている相互反応はごくわずかであることが確認できた。更に、実施例のセッター１０にて焼成した圧電セラミック基板を加工し、圧電特性を調べたところ、設計通りの特性が得られることが確認できた。
【００２５】
また、実施例のセッター１０について、圧電セラミック成形体２０を載置する面を研磨したものと、研磨しないものとの双方を用いて、圧電セラミック成形体２０を焼成した。その結果、載置面を研磨しないものの方がより、セッター１０と圧電セラミック成形体との反応が抑制されることが確認できた。
【００２６】
これは、圧電セラミック成形体とセッターの接触面積の差によるものと考えられるので、セッターの載置面を公知の手段（例えば、セッターを金型プレス加工する際の金型に凹凸加工を施す）で荒らして凹凸を設け、接触面積を低減させてもよい。その場合、載置面の表面粗さを、中心線平均粗さＲａが１〜２０μｍとなるようにすることが好ましい。中心線平均粗さＲａが１μｍを下回ると、上述した設置面積低減の効果がなくなる。また、中心線平均粗さＲａが２０μｍを上回ると、圧電セラミック成形体（圧電セラミック基板）に凹凸が転写されてしまう。従って、上述した範囲に載置面の表面粗さを制御することが好ましい。尚、中心線平均粗さとは、ＪＩＳ  Ｂ０６０１に規定されている表面粗さのことであり、粗さ平均曲線を中心線から折り返して、その粗さ曲線と中心線とによって得られた面積を長さで割った値である。
【００２７】
本実施形態によれば、酸化ニオブを主成分とした材料によってセッター１０を形成しているので、例えば、セッター１０に戴置する圧電セラミック成形体２０が反応性の高い成分（ＮａやＫといったアルカリ金属）を含んでいたとしても、セッター１０と圧電セラミック成形体２０との反応を抑制することができる。
【００２８】
ＮａやＫといったアルカリ金属は蒸散しやすいため反応しやすく、このように反応しやすい成分を含む圧電セラミック成形体２０を従来のようにジルコニア、マグネシア、アルミナを主成分としたセッターで焼成すれば、反応が過剰に起こってしまう。一方、本実施形態のように酸化ニオブを主成分とした材料によってセッター１０を成形すれば、セッター１０と圧電セラミック成形体２０との間に起こる反応を抑制できる。
【図面の簡単な説明】
【００２９】
【図１】本発明の実施形態であるセッターに圧電セラミック成形体を載置する様子を示した図である。
【図２】図１のセッターにスペーサーを配置した状態を示す図である。
【図３】図２のスペーサーにセッターを載置し、側方から見た状態を示す図である。
【図４】図３の状態のセッター及び圧電セラミック成形体を密閉匣鉢に収めた状態を示す図である。
【符号の説明】
【００３０】
１０…セッター、１５，１６…スペーサー、２０…圧電セラミック成形体、１０１…搭載面。
【図１】
2006265075.tif 000003
【図２】
2006265075.tif 000004
【図３】
2006265075.tif 000005
【図４】
2006265075.tif 000006